(57)【要約】【課題】本発明は、１２０％以上の高い伸長性をもち、機械的強度特性にすぐれた不織布シートを提供することを目的とするものである。【解決手段】熱収縮性繊維を３０〜１００重量％含む第１不織布繊維シートと、第２不織布繊維シートを、ニードルパンチ法により積層した少なくとも２層からなる積層構造不織布であって、その不織布を熱処理で熱収縮させ、その熱収縮時の第１不織布繊維シートの収縮を第２不織布繊維シートの収縮より大きくすることにより得られる、縦横の伸び率がともに１２０％以上である高伸度不織布シート。【選択図】なし【特許請求の範囲】
【請求項１】
熱収縮性繊維を３０〜１００重量％含む第１不織布繊維シートと、第２不織布繊維シートを、ニードルパンチ法により積層した少なくとも２層からなる積層構造不織布であって、その不織布を熱処理で熱収縮させ、その熱収縮時の第１不織布繊維シートの収縮を第２不織布繊維シートの収縮より大きくすることにより得られる、縦横の伸び率がともに１２０％以上である高伸度不織布シート。
【請求項２】
第２不織布繊維シートが、第１不織布繊維シートの収縮により深さが０．２〜３ｍｍの凹凸皴を強制的に発現させられた請求項１に記載の高伸度不織布シート。
【請求項３】
第１不織布繊維シートに使用される熱収縮性繊維が、１３０℃、１０分の熱処理により１５％以上収縮するポリエステル系短繊維である請求項１に記載の高伸度不織布シート。
【請求項４】
第２繊維不織布シートが、ＪＩＳ  Ｌ１０１５（１９９９）で測定される繊維／繊維間静摩擦係数が０．２７以下であるポリエステル系短繊維を２０重量％以上含む請求項１に記載の高伸度不織布シート。
【請求項５】
厚みが３ｍｍ以上、１００ｇ目付あたりの強度が２０Ｎ／５ｃｍ以上の請求項１〜４のいずれかに記載の高伸度不織布シートからなる土木用分離シート。
【請求項６】
第１不織布繊維シートが、クロスカードにより紡出され、ニードルパンチ機に導入されるまでに５０〜６００％長手方向にドラフトをかけることにより繊維がマシン方向により多く再配列され、その後に第２不織布繊維シートにニードルパンチにより交絡させて積層し、続いて、熱収縮処理を行う請求項１〜５のいずれかに記載の高伸度不織布シートの製造方法。
【請求項７】
少なくとも一部の表面に、シリコン系油剤あるいは吸水・ソイルリリース剤が塗布された繊維を、ニードルパンチにより交絡させた不織布を２枚以上積層させた第２不織布繊維シートと、第１不織布繊維シートとをニードルパンチにより積層し、続いて、熱収縮処理を行う請求項１〜５のいずれかに記載の高伸度不織布シートの製造方法。
【発明の詳細な説明】
【技術分野】
【０００１】
本発明は、高い伸長性をもち、機械的強度特性にすぐれた不織布シートに関するものである。伸長性と機械的強度特性に優れたシートは、土木用途、建築用途などに好適に用いられる。特に、土層や建造物などの上に不織布シートを敷設する場合に、不陸や凹凸状の突起などの非平面形状に追随しやすく、作業性を大幅に改善することが可能である。
【背景技術】
【０００２】
従来知られているシートは、引張強度や引裂き強度などの機械的強度の高い不織布は伸長性（伸び率）が低く、逆に伸長性（伸び率）の高い不織布は、機械的強度に劣るというものであった。特に伸び率が１２０％以上であるシートは、弾性体や可塑剤などを用いたもの以外には、発明者の知る範囲ではほとんど存在しなかった。高収縮糸よりなるメッシュ形状の基本シートと不織布よりなる主シートを、複合してなる異種材複合シートとして、伸び率２０８％、強力が２７４６Ｎ／１０ｃｍであるシートが開示されている（例えば、特許文献１参照）。
【先行技術文献】
【特許文献】
【０００３】
【特許文献１】特許第３３６６８８１号公報
【発明の概要】
【発明が解決しようとする課題】
【０００４】
特許文献１に開示された技術で得られる複合シートは、メッシュを形成する太い繊維が主として強力に寄与しているものと推定され、メッシュ状の太い繊維間の距離により、局所的には強度の低い箇所が存在する可能性があるものであった。従って、引張り測定を行う際、サンプル幅により強度に大きな差を生じることが予測されるものであった。
また、不織布よりなる主シートは、伸び率が高いものと推定されるが、メッシュ繊維が存在しない部分においては強度面ではあまり強くないと考えられ、また、メッシュが格子状に形成されている場合には、せん断強度特性が低い場合もあった。特に、メッシュを形成する太い繊維の配列方向に４５度傾けた方向の強度は、かなり小さくなると考えられた。また、メッシュ形状の基本シートを別に製造しておく必要があり、複合シートを製造する工数が多く、それに要する労力やエネルギー消費も大きいものであった。
【０００５】
本発明は、このようなメッシュ形状の基本シートを使用しなくとも、高い伸長性をもち、シート全面の機械的強度特性にすぐれた不織布シートを提供することを目的とするものである。
【課題を解決するための手段】
【０００６】
前記目的を達成した本発明の高伸度不織布シートは、以下の通りである。
１．熱収縮性繊維を３０〜１００重量％含む第１不織布繊維シートと、第２不織布繊維シートを、ニードルパンチ法により積層した少なくとも２層からなる積層構造不織布であって、その不織布を熱処理で熱収縮させ、その熱収縮時の第１不織布繊維シートの収縮を第２不織布繊維シートの収縮より大きくすることにより得られる、縦横の伸び率がともに１２０％以上である高伸度不織布シート。
２．第２不織布繊維シートが、第１不織布繊維シートとの収縮差により深さが０．２〜３ｍｍの凹凸皴を強制的に発現させられた上記１に記載の高伸度不織布シート。
３．第１不織布繊維シートに使用される熱収縮性繊維が、１３０℃、１０分の熱処理により１５％以上収縮するポリエステル系短繊維である上記１に記載の高伸度不織布シート。
４．第２繊維不織布シートが、ＪＩＳ  Ｌ１０１５（１９９９）で測定される繊維／繊維間静摩擦係数が０．２７以下であるポリエステル系短繊維を２０重量％以上含む上記１に記載の高伸度不織布シート。
５．厚みが３ｍｍ以上、１００ｇ目付あたりの強度が２０Ｎ／５ｃｍ以上の上記１〜４のいずれかに記載の高伸度不織布シートからなる土木用分離シート。
６．第１不織布繊維シートが、クロスカードにより紡出され、ニードルパンチ機に導入されるまでに５０〜６００％長手方向にドラフトをかけることにより繊維がマシン方向により多く再配列され、その後に第２不織布繊維シートにニードルパンチにより交絡させて積層し、続いて、熱収縮処理を行う上記１〜５のいずれかに記載の高伸度不織布シートの製造方法。
７．少なくとも一部の表面に、シリコン系油剤あるいは吸水・ソイルリリース剤が塗布された繊維を、ニードルパンチにより交絡させた不織布を２枚以上積層させた第２不織布繊維シートと、第１不織布繊維シートとをニードルパンチにより積層し、続いて、熱収縮処理を行う上記１〜５のいずれかに記載の高伸度不織布シートの製造方法。
【発明の効果】
【０００７】
本発明によれば、高い伸長性をもち、機械的強度特性にすぐれた高伸度不織布シートを提供することが可能となる。
【発明を実施するための形態】
【０００８】
本発明の高伸度不織布シートは、熱収縮性繊維を３０〜１００重量％含む第１不織布繊維シートと、第２不織布繊維シートを、ニードルパンチ法により積層した少なくとも２層からなる積層構造不織布であって、その積層構造不織布を熱処理で熱収縮させ、その熱収縮時の第１不織布繊維シートの収縮を第２不織布繊維シートの収縮より大きくすることにより得られる、縦横の伸び率がともに１２０％以上である高伸度不織布シートである。
【０００９】
第１不織布繊維シートは、熱収縮性繊維を３０〜１００重量％含むことが必要である。熱収縮性繊維の収縮により第1不織布繊維シートと、第２不織布繊維シートとが積層された後の積層構造不織布を、熱処理した際に、第1不織布繊維シートと第２不織布繊維シートの熱収縮の差が発生し、その結果として得られた高伸度不織布シートの伸び率を高くすることが可能となる。熱収縮性繊維としては、収縮応力が高い繊維であることが好ましく、たとえばネオペンチルグリコールやシクロヘキサンジメチタノール成分などを用いたポリエステル系繊維やポリスチレン系の繊維などが例として上げられるが特に限定されるものではない。また、熱収縮性繊維は必要に応じて、あらかじめ他の繊維と混合されて後、ニードルパンチ法により不織布として形成されたものを用いることが好ましい。
【００１０】
第１不織布繊維シートを構成する非熱収縮性繊維の素材も特に制限はなく、例えば、ポリエチレンテレフタレート、ポリブチレンテレフタレートなどのポリエステル；ナイロン６、ナイロン６６、ナイロン４６、ナイロン１２などの脂肪族ポリアミド；アラミドなどの芳香族ポリアミド；ポリエチレンなどのポリオレフィンなどが一般的である。また、全芳香族ポリエステル、所謂超高分子量ポリエチレン、ポリフェニレンスルフィド、ポリエーテルケトンなどの樹脂も、前記繊維の素材として使用可能である。これらの素材は単独で使用してもよく、本発明の効果を損なわない範囲で２種以上を混合して用いても構わない。中でも、コストや耐候性などの面で、前記例示の各ポリエステルを素材とする繊維が好ましい。
【００１１】
熱収縮性繊維は、繊維径が太いほど高収縮応力が期待されるため、その繊維径は、好ましくは１．５ｄｔｅｘ以上、より好ましくは４ｄｔｅｘ以上、更に好ましくは６ｄｔｅｘ以上である。第２不織布繊維シートとの絡みを良くするために、比較的太い繊維に１．１〜３．３ｄｔｅｘの細い繊維を混合することも好ましく、この細い方の繊維も熱収縮性の繊維であればさらに好ましい。
【００１２】
また、熱収縮性繊維は、１３０℃、１０分の熱処理により求められる乾熱収縮率が１５％以上収縮するポリエステル系短繊維であることが好ましい。該熱収縮性繊維の乾熱収縮率が高いほど、第１不織布繊維シートと第２不織布繊維シートの積層後の熱処理による収縮差が大きくなり、その結果として高伸度不織布シートの伸び率を高くすることが可能となる。乾熱収縮率は、好ましくは１５％以上、より好ましくは２０％以上、更に好ましくは２５％以上である。
【００１３】
第１不織布繊維シートにおける熱収縮性繊維の混合率は、３０〜１００重量％であることが好ましく、より好ましくは６０〜９０重量％である。混合率が３０重量％より小さいと、十分な収縮力を得ることが難しくなり、第２不織布繊維シートを積層して、一体となった高伸度不織布シートの収縮を発現することが難しくなる。熱収縮性繊維の混合率が大きいほど、高伸度不織布シートの収縮率を高くすることが容易になる。ただし、混合率が９０重量％を超えると高伸度不織布シートの機械的強度特性におけるに第１不織布繊維シートの機械的強度特性の寄与率が低下する場合があるので注意が必要である。これは、第１不織布繊維シートが収縮することにより繊維間間隙が短くなるなどの効果により、該シートの伸び率が低下し、結果として、高伸度不織布シート全体に対する第一不織布繊維シートの寄与の低下が起因すると考えられる。
【００１４】
第２不織布繊維シートは、第１不織布繊維シートとの積層後の不織布を熱処理で熱収縮させた際に、第１不織布繊維シートの収縮より収縮が小さい不織布繊維シートである。そのため、第２不織布繊維シートは、第１不織布繊維シートと第２不織布シートとの積層後の熱処理時の収縮差により深さが０．２〜３ｍｍの凹凸皴が強制的に発現させられる。第１不織布繊維シートと第２不織布繊維シートとの熱処理時の収縮差が多いほど、皺の深さが深くなり、かつ高伸度不織布シート表面全体に皺がうねるように曲線を描くように多数の皺が形成される。この皺の量が多いほど、皺の深さが深いほど、得られる高伸度不織布シートの伸び率を高くすることが容易となる。第１不織布繊維シートと第２不織布繊維シートに熱処理時の収縮差が殆どない場合は、皺の発生が殆ど認められないものとなる。
【００１５】
第２不織布繊維シートを形成する繊維は、ＪＩＳ  Ｌ１０１５（１９９９）で測定される繊維／繊維間静摩擦係数が０．２７以下である繊維を２０重量％以上含んでいることが好ましく、繊維／繊維間静摩擦係数は、より好ましくは０．２５以下、更に好ましくは０．２０以下である。摩擦係数はデータのばらつきがある程度予測されるため、１０サンプルの測定を行って、その最小値を用いることが好ましい。摩擦係数が小さいほど、高伸度不織布シートの伸び率を高くすることが可能である。第２不織布繊維シートは、第１不織布繊維シートの収縮に伴って、ともに収縮することが高伸度不織布シートの製造において重要である。従って、第２不織布繊維シートを形成する繊維の摩擦係数が小さいほど収縮時に収縮に対する抵抗が小さくなり、収縮を生じさせることが容易になる。第２不織布繊維シートに含まれる低摩擦係数の繊維は、２０重量％以上含まれることが好ましく、より好ましくは４０重量％以上、更に好ましくは６０％重量以上である。
なお、一般的な不織布用の繊維の繊維／繊維間静摩擦係数を発明者が測定した結果は、０．３０あるいはそれより大きいことが一般的であった。この摩擦係数の値では、高伸度不織布シートになったときに、十分な伸び率や強度を得ることが難しくなる。
【００１６】
また、第２不織布繊維シートを構成する繊維は、繊維径が太いほど、また繊維長が長いほど引張強さや引裂き強度などの機械的強力が高いものを得やすい。そのため、繊維径は３．３ｄｔｅｘより太い繊維であることが好ましく、繊維長も６０ｍｍ以上であることが好ましい。繊維径が１１ｄｔｅｘ以下である場合には、潜在捲縮性の繊維が含まれていることもスムーズな収縮を得る上で好ましい。繊維の断面形態は中実丸断面でも良いし、中空繊維も好ましい形態のひとつである。
【００１７】
第２不織布繊維シートに使用する低摩擦係数の繊維の素材は特に規定されず、ポリエステルやポリアミド、ポリオレフィン系繊維などが使用可能である。ポリエチレン、特に超高分子量ポリエチレンよりなる繊維は、素材特性により摩擦係数が低く本発明に好適に用いることが可能である。また、ポリエステルやポリアミド、ポリオレフィン系繊維などの汎用繊維やその混合物の一部に、シリコン系油剤、フッ素系油剤あるいは吸水・ソイルリリース剤などが繊維表面に塗布されていると摩擦係数が小さくなり好ましい。これらの表面改質可能な油剤や化学品は、油脂メーカーなどから市販されているものを目的に応じて適宜選択すればよい。
【００１８】
第１不織布繊維シートを製造する方法としては、スパンボンド法などの長繊維の製造方法でもよい。その繊維は同一成分だけで製造されていても良いし、異なる成分の繊維が混合されていたり、あるいは２成分以上の複合繊維の形態をとっていてもよい。短繊維不織布の製造法の場合に特に好適な例としては、ウェブがクロスカードにより紡出され、ニードルパンチ機に導入されるまでに５０％以上６００％以下長手方向にドラフトをかけることにより繊維がマシン（長手）方向により多く再配列されていることが好ましい。このドラフト比率が５０％より小さいと、機械的強度特性に優れた高伸度不織布シートの製造が難しくなる。好ましくは１００％以上、より好ましくは２５０％以上５００％以下である。不織布中の繊維の配列が多い方向に対して高伸度不織布シートの該方向への収縮率が高くなりやすい。そこで、シートのマシン（長手）方向にドラフトをかけることにより、クロスカードにより形成された主に幅方向に配列された繊維を、マシン（長手）方向に再配列をすることが可能となる。また、クロスウェブは幅方向に不織布強度が高くなりやすく、縦横の強力バランスを良くする意味でも繊維の再配列が好ましい。ドラフトをかける方法としては、ドラフターを用いても良いし、単にカードからの供給速度とニードルパンチ機の速度比の設定を後者がより高くなるように設定することで可能となる。その際、ウェブ層の幅は、ドラフトをかける前の幅から３〜３０％程度狭くなることが好ましい。ドラフト比に反比例するような形でウェブ層の幅が狭くなってしまうと製造時の取り扱いが不便になる。また、逆に繊維が長手方向により多く配列することにより強度バランスが崩れてしまう。高伸度不織布シートの縦横強力比は０．７〜１．２５の間にあることが特に好ましい。
また、ウェブをパラレルカードにより紡出する場合には、拡幅機により横方向に広げることも好ましい形態のひとつである。
【００１９】
第１不織布繊維シートより熱処理時の収縮が小さい第２不織布繊維シートは、ニードルパンチ法により形成されていることが好ましい。特に、機械的強度を高くするためには、あらかじめ複数枚の不織布を製造しておき、第１不織布繊維シートと複合する際に積層してニードルパンチ法により一体化することも好ましい形態のひとつである。第２不織布繊維シートを形成する繊維は、どちらかというと繊維径が太いほうがより機械的強度が出しやすい傾向にあり、好ましくは４．４ｄｔｅｘ以上である。また、繊維が太いほうが第１不織布繊維シートとの収縮差が発現しやすく、高伸度不織布シート全体の収縮率を高くすることが可能である。また、第１不織布繊維シートと第２不織布繊維シートをニードルパンチ法により積層する場合には、第２不織布繊維シート側が、ニードルの進入方向にあることが好ましい。これは、第２不織布繊維シートを構成する非収縮性繊維が、第１不織布繊維シートに貫入することにより一体化された方が、積層後の熱処理時の収縮を効率的に実施できるからである。逆側からの貫入になると、第１不織布繊維シート中の熱収縮性繊維がニードル孔を通って元に戻ってしまうことが起こりやすく、積層後の熱処理時の収縮を起こしにくいと推定される。
【００２０】
第１不織布繊維シートより熱処理時の収縮が小さい第２不織布繊維シートも、ニードルパンチ法により積層した後に、熱処理を行う必要がある。熱処理の温度は、摩擦を低下させる薬品や油剤を用いた場合には、その有効成分の分解開始温度より低い温度で処理する必要がある。本発明者の検討の範囲では、繊維を構成する樹脂の硬さの変化する温度以下の温度、特に１２０〜１５０℃の間の温度で２〜６分程度の熱処理を行うことが、高伸度不織布シートの伸び率を高くする上で有効であった。シートは、例えば縦３ｍ横２ｍなどの矩形の単板で熱処理されてもいいし、連続的にロール状に不織布を巻いておき、解舒しながら熱処理をしてもよい。特に単板で熱処理した場合には、より高い伸び率を得ることが可能である。
【００２１】
本発明の高伸度不織布シートを土木用途に用いる場合は、高伸度不織布シートの厚みが３ｍｍ以上、１００ｇ目付あたりの強度が２０Ｎ／５ｃｍ以上であると土木用分離シートや防砂シートなどに好適に用いることができる。特に、本発明のシートは機械的強度特性が高いことが特徴であり、より好ましくは１００ｇ目付あたりの強度が４０Ｎ／５ｃｍ以上、更に好ましくは１００ｇ目付あたりの強度が６０Ｎ／５ｃｍ以上である。土木用途では、高伸度不織布シートの厚みが大きいほど、かつ機械的強度が高いほど衝撃に対するエネルギー吸収性や期待されるため好ましい。
【実施例】
【００２２】
以下、実施例に基づいて本発明を詳細に述べる。ただし、下記実施例は本発明を制限するものではなく、前・後記の趣旨を逸脱しない範囲で変更実施をすることは、全て本発明の技術的範囲に包含される。本発明で用いた測定法は以下の通りである。
【００２３】
＜シートの目付＞
ＪＩＳ  Ｌ  １９１３（１９９８）  ６．２の規定に従って測定する。
【００２４】
＜シートの厚み＞
ＪＩＳ  Ｌ  １９１３（１９９８）  ６．１．２  Ａ法の規定に準じ、０．５ｋＰａの荷重下にて測定する。
【００２５】
＜短繊維の乾熱収縮率＞
ＪＩＳ  Ｌ  １０１５（１９９９）  ８．１５の規定に準じて１３０℃、１０分の熱処理により測定する。  
【００２６】
＜繊維／繊維間の静摩擦係数＞
ＪＩＳ  Ｌ  １０１５（１９９９）  ８．１３の規定に準じて測定する。  
【００２７】
＜引張強さ（強度）および破断伸び率＞
ＪＩＳ  Ｌ  １９１３（１９９８）  ６．３の規定に準じて５ｃｍ幅の試料を引張速度２ｃｍ／ｍｉｎで測定する。
【００２８】
＜第２不織布繊維シートの凹凸皺＞
第２不織布繊維シートの凹凸皺は、全面に深いうねり状の皺（０．２〜３ｍｍの深さの連続する溝状のものをいい、容易に視認可能である）がある場合には○、皺が全体的に浅い、あるいは皺のない部分が局所的に存在する場合は×とした。
【００２９】
（実施例１）
第１不織布繊維シートとして、ネオペンチルグリコール成分を含む７．７ｄｔｅｘ、繊維長７６ｍｍの熱収縮性繊維（乾熱収縮率３５％）よりなる２００ｇ／ｍ２のニードルパンチ不織布を用いた。不織布製造はパラレルカード機を用いて、カード機出口とニードルパンチ機デリベリロールのドラフト比を４００％になるように設定した。この第１繊維シートの上面に、繊維／繊維静摩擦係数が０．２４で繊度が６．６ｄｔｅｘの短繊維６０重量％と繊維／繊維静摩擦係数が０．３０で繊度が６．６ｄｔｅｘの中空短繊維を４０重量％を混合した第２不織布シートを積層して、ニードルパンチ機で、深さ１２ｍｍ、突き刺し密度４２箇所／ｃｍ２で複合一体化した。続いて、１３０℃の熱風通過型熱処理機により約３分間の連続収縮処理を行った。得られた不織布の特性を表１に示す。縦横の伸び率がともに２００％以上あり、引張強度も優れた高伸度シートを得ることができた。
【００３０】
（実施例２〜８）
表１に記載した条件以外は全て実施例１と同様にして、第１不織布繊維シートや第２不織布繊維シートの目付や、熱収縮繊維比率、摩擦係数の異なる繊維、繊維径などを変更して高伸度シートを得た。得られた不織布の特性を表１に示す。表１に示されるように全て伸び率と引張強度に優れた特性を示した。実施例８では、第１不織布繊維シートに、繊度３．３ｄｔｅｘ、乾熱収縮率が１．８％の非収縮性繊維を２０重量％用いた。
【００３１】
（比較例１）
熱収縮性繊維を用いないで、繊度６．６ｄｔｅｘ、乾熱収縮率２．５％の繊維を用いて実施例１と同様の方法で複合シートを作成した。結果を表１に示す。伸び率が著しく低く問題であった。第１不織布繊維シート、第２不織布繊維シートの個々のシート製造および積層複合のニードルパンチ突き刺し密度を１８箇所／ｃｍ２にしたところ、破断伸び率が２００％を超える場合もあったが、繊維の絡合が少ないために引張強さが１７０Ｎ／５ｃｍ未満となり問題であった。
【００３２】
（比較例２〜５）
実施例１の同様に複合シートを作成したが、表１の条件にあるよう条件を変更して検討を行った。いずれも、伸び率が１２０％を下回り問題であった。
【００３３】
【表１】
2010150737.tif 000002
【産業上の利用可能性】
【００３４】
本発明によれば、高い伸長性をもち、機械的強度特性にすぐれた高伸度不織布シートを提供することが可能となり、土木用途、建築用途などに好適に用いられ、特に土層や建造物などの上に不織布シートを敷設する際に、不陸や凹凸状の突起などの非平面形状に追随し易く、作業性を大幅に改善することが可能となり、産業界に寄与することが大である。